(57)【要約】    【課題】  散乱粒子を用いるタイプの導光板を、輝度が十分で、且つ輝度ムラが小さくなるように改良する。    【解決手段】  導光板２１０は、透明材料であるアクリル樹脂に、ナノ粒子、第１マイクロ粒子、第２マイクロ粒子とかならる散乱粒子を分散させたものであり、板状に成形されてなる。ナノ粒子は、その最大径が略３０ｎｍの酸化イットリウムであり、第１マイクロ粒子は、その最大径が略３．５μｍのシリコーンであり、第２マイクロ粒子は、その最大径が略１２μｍのシリコーンである。導光板２１０の端面に臨ませた光源２２０から導光板２１０の中に入った光は、散乱粒子により散乱されて、放出面から放出される。【選択図】  図２
2006108004.tif 000002
【特許請求の範囲】
【請求項１】
散乱粒子が分散された透明材料を板状に成形したものであり、その端面に臨ませた光源からその内部に導入された光を前記散乱粒子で散乱させてその放出面から放出するようになっている導光板であって、
前記散乱粒子は、ナノ粒子を含んでいる、
導光板。
【請求項２】
前記ナノ粒子は、その最大径が１ｎｍ〜１００ｎｍである、
請求項１記載の導光板。
【請求項３】
前記ナノ粒子は、その最大径が略３０ｎｍである、
請求項１又は２記載の導光板。
【請求項４】
前記散乱粒子は、その最大径が１μｍ〜１００μｍのマイクロ粒子を含んでいる、
請求項１〜３のいずれかに記載の導光板。
【請求項５】
前記マイクロ粒子は、最大径の異なる複数種類のマイクロ粒子を含んでいる、
請求項４記載の導光板。
【請求項６】
前記マイクロ粒子は、その最大径が１μｍ〜１０μｍの第１マイクロ粒子と、その最大径が１０μｍ〜３０μｍの第２マイクロ粒子とを含んでなる、
請求項５記載の導光板。
【請求項７】
前記第１マイクロ粒子は、その最大径が略３．５μｍであり、前記第２マイクロ粒子は、その最大径が略１２μｍである、
請求項６記載の導光板。
【請求項８】
前記透明材料中に、前記第１マイクロ粒子が、０．１重量％以上１５重量％以下、前記第２マイクロ粒子が、０．１重量％以上３０重量％以下含まれてなる、
請求項６記載の導光板。
【請求項９】
前記第１マイクロ粒子と、前記第２マイクロ粒子の重量比が、略１：２である、
請求項６記載の導光板。
【請求項１０】
前記ナノ粒子は、少なくともその一部が独立分散ナノ粒子である、
請求項１〜９のいずれかに記載の導光板。
【請求項１１】
前記ナノ粒子は、凝集防止処理を行ったものである、
請求項１〜１０のいずれかに記載の導光板。
【請求項１２】
前記マイクロ粒子は、凝集防止処理を行ったものである、
請求項４記載の導光板。
【請求項１３】
透明材料を板状に形成したものであり、その端面に臨ませた光源からその内部に導入された光をその放出面から放出するようになっている導光板の製造方法であって、
光を散乱させることのできる散乱粒子でありナノ粒子を含むものをモノマーに分散させ、
前記ナノ粒子を含む前記モノマーを板状に成形して重合させることで、散乱粒子が分散された板状のポリマーである導光板を得る、
導光板の製造方法。
【請求項１４】
請求項１〜１２のいずれかに記載の導光板の端部に光源を臨ませてなるバックライト。
【請求項１５】
請求項１４記載のバックライトを備えてなる液晶表示装置。
【発明の詳細な説明】
【技術分野】
【０００１】
本発明は、主として液晶表示装置のバックライトに用いられる導光板に関する。
【背景技術】
【０００２】
液晶表示装置が非常に普及している。
液晶表示装置は、画像を表示する液晶パネルを含んでおり、液晶パネルに表示された画像を、液晶パネルの背後からの光に乗せて人の目に見せるように構成されている。液晶表示装置における液晶パネルそれ自体は発光する機能を持たないので、液晶表示装置では、画像を人の目に見せるための光をその背後から液晶パネルに導くための機構が不可欠となる。
液晶表示装置における液晶パネルに、その背後から光を導くための機構には様々なものがある。例えば、外部から取入れた光を液晶パネルの背後で反射して液晶パネルに導くようにする機構を備えた反射型液晶表示装置が知られている。他方、反射型液晶表示装置以外の液晶表示装置のほぼすべて（例えば、透過型液晶表示装置、或いは半透過型液晶表示装置）では、バックライトが用いられている。バックライトは、自発的に発光する面状光源であり、液晶パネルの背後に配して用いられる。バックライトからの光を液晶パネルに導くことによって、液晶パネルに表示された画像は人の目に見えるようになる。
【０００３】
バックライトは液晶表示装置の厚さや消費電力といった液晶表示装置の性能に非常に大きな影響を与えるものであり、重要性が高い部品である。そのため、バックライトに関しては、多種多様な技術が提案され、また、実用化されている。
バックライトの中で一般的なのは、導光板を用いるものである。
導光板は、透明材料を板状に成形したものであり、その端面に臨ませた光源からその内部に導入された光を、その広い面の一方である放出面から放出するようになっている。一般的な導光板は、その放出面、或いは放出面とは反対側の面にプリズムの機能を有する鋭い波形状が設けられており、光源からその内部に導入された光の方向を、その波形状の部分で（例えば、反射によって）変化させることで、光源からその内部に導入された光を導光板の放出面から放出させられるようになっている。
【０００４】
ところで、上述の波形状の部分は、許容誤差が数μｍレベルという非常に高い精度が求められる加工を行うことにより製造される。したがって、樹脂製品であることがほとんどである導光板の製造には、樹脂製品につきものの“ひけ”があることなどから、非常に高度な技術が要求される。実際、非常に精密な加工を行うための技術が必要となるので、導光板を製造するための金型を製造できる者は限られており、また、導光板を製造するための金型を製造するためには数億円レベルの費用が必要となる。
このようなコストはすべて、導光板の値段に跳ね返る。したがって、導光板は高価な部品となる。このような事情は、導光板を用いるバックライトや、バックライトを用いる液晶表示装置の価格を下げることの妨げとなっている。
もっとも、上述の如き波形状を有さない導光板も提案されている。しかしながら、そのような導光板でも、非常に精密な加工が必要となる点には変わりがない。したがって、導光板は一般に、精密な加工が要求されるため製造が難しいものとなり、非常に高価なものになっている。
【０００５】
以上のような観点から、本願発明者は、透明材料を板状に形成した導光板の透明材料の内部に散乱粒子を分散させ、光源からその内部に導入された光を、散乱粒子で散乱させて放出面から放出するようにした導光板を研究している。
かかる導光板は、散乱粒子によって光源からその内部に導入した光の方向を変えるようにしており、上述した波形状を形成するための加工が不要であるため、導光板の製造のための型を作るのが極めて容易でコストも安くできる。
【０００６】
しかしながら、本願発明者の研究によると、このような散乱粒子を用いた導光板は、放出面からの光が不十分になり易く（輝度が不足し易く）、また、光源から近い部分と遠い部分で、或いは点状光源を用いた場合における光源の正面と正面から外れた部分で、放出面からの光の強弱に差が出易い（輝度ムラが出易い）という不具合がある。
【発明の開示】
【発明が解決しようとする課題】
【０００７】
本発明は、このような課題を解決するものであり、より詳細には、散乱粒子を用いるタイプの導光板を、輝度が十分になるように改良すること、或いは放出面の各部分における輝度ムラを小さくするように改良すること、をその課題とする。
【課題を解決するための手段】
【０００８】
上述の課題を解決するための本願発明は、以下のようなものである。
本願発明は、散乱粒子が分散された透明材料を板状に成形したものであり、その端面に臨ませた光源からその内部に導入された光を前記散乱粒子で散乱させてその放出面から放出するようになっている導光板である。そして、前記散乱粒子は、ナノ粒子を含んでいる。
この導光板は、散乱粒子によって光源からの光を放出面から放出させるものなので、型を製造するのが容易であり、また型を製造するためのコストが安くつく。また、この導光板では、散乱粒子として、ナノ粒子を含むものを導光板の内部に分散させることとしている。このようにすると、正確な理由は現在のところ判ってはいないが、放出面の各部分における輝度ムラが小さくなり、場合によってはナノ粒子を含まない場合よりも全体的な輝度を上げることができる。
【０００９】
なお、本願発明における『放出面』とは、板状にされた導光板の広くされた２つの面のうちの任意の一面又は二面であり、光が放出される面を意味する。放出面を二面とすれば、本願発明の導光板は、両面タイプの液晶表示装置に用いることができる。
また、本願発明では、光源からその内部に導入された光を、散乱粒子で散乱させて前記放出面から放出するようにしているが、これは、散乱粒子で散乱した光がそのまま放出面から放出される場合と、散乱粒子で散乱した光が、例えば底面などの放出面以外の面で反射した後に放出面から放出される場合の双方を含む。
導光板の内部に散乱粒子を分散させる方法はどのようなものであっても構わない。射出成形、押出し成形などに用いる透明材料に散乱粒子を混合させておき、その透明材料を用いて成形を行えば、導光板の内部に散乱粒子を分散させることができる。
なお、透明材料は板状にでき、且つその内部に光を導入できる程度の透明度があるものであれば、どのようなものを用いてもよい。透明材料は、例えば、透明な樹脂とすることができる。透明な樹脂は、例えば、ＰＭＭＡ（アクリル）、ＰＣ（ポリカーボネイト）、ＣＯＰ（シクロオレフィンポリマー）とすることができる。
【００１０】
なお、本願発明における『ナノ粒子』の語は、その最大径がいわゆるｎｍのオーダーの粒子、即ち、その最大径が１ｎｍ〜１０００ｎｍの粒子をいう。
ナノ粒子は、その最大径が１ｎｍ〜１００ｎｍであってもよい。ナノ粒子は、この程度の大きさのものと定義されることが多いが、かかる大きさのナノ粒子を用いれば上述の作用効果が十分に生じることが判っている。
ナノ粒子は、その最大径が略３０ｎｍであってもよい。今のところ、この程度の大きさのナノ粒子を用いれば、上述の作用効果が十分に生じることが判っている。
ナノ粒子は、上述のような最大径を持つ粒子であれば、その形状、種類、材質は特には問わない。ただし、ナノ粒子は、可視光を吸収する性質が弱いものである方がよい。
ナノ粒子の形状の例として、真球状、楕円球状、棒状、板状、薄膜状を挙げることができ、また、その内部が密であっても、中空であっても構わない。
ナノ粒子の種類、材質に関するバリエーションの例として、金属ナノ粒子、無機ナノ粒子、有機ナノ粒子、半導体ナノ粒子、無機有機ハイブリッドナノ粒子、高分子ナノ粒子を挙げることができる。より詳細な例としては、二酸化珪素（ＳｉＯ２）、酸化アルミニウム（Ａｌ２Ｏ３）、酸化チタン（ＩＶ）（ＴｉＯ２）、酸化イットリウム（Ｙ２Ｏ３）、酸化マグネシウム（ＭｇＯ）、酸化亜鉛（ＺｎＯ）、炭素（Ｃ）、シリコン（Ｓｉ）、マグネシウム（Ｍｇ）、カルシウム（Ｃａ）、銀（Ａｇ）、白金（Ｐｔ）、チタン（Ｔｉ）、ニッケル（Ｎｉ）、ルテニウム（Ｒｕ）、ロジウム（Ｒｈ）、ガリウム砒素（ＧａＡｓ）、アルミニウムガリウム砒素（ＡｌＧａＡｓ）、ジルコニア（ＺｒＯ２）、炭化珪素（ＳｉＣ）、窒化珪素（Ｓｉ３Ｎ４）、ゼオライト、ナノダイヤモンド、ナノクリスタル、スクメタイト、マイカ、デンドリマー、スターポリマー、ハイパーブランチドポリマー、マイクロポーラスメチルホスホン酸アルミニウム、などを挙げることができる。
【００１１】
散乱粒子はどのような状態で透明材料に含まれていてもよい。散乱粒子に含まれるナノ粒子も同様である。ナノ粒子は、その一部が凝集していても構わない。もっとも、ナノ粒子が独立分散状態（凝集しておらず独立している状態）になっている（そのようなナノ粒子を独立分散ナノ粒子という。）方が、上述の如き作用効果を得るには好適だと考えられる。即ち、本願発明の導光板におけるナノ粒子は、少なくともその一部が独立分散状態になっている方がよいと考えられる。
したがって、透明材料にナノ粒子をそのまま分散させる直接分散法が透明材料にナノ粒子を分散させるもっとも簡単な方法ではあるが、透明材料に分散させるナノ粒子に、凝集防止処理を行った方が望ましいと考えられる。ナノ粒子は、一般的な透明材料であるポリマーよりもその表面エネルギーが非常に多いため、直接分散法では、透明材料の中で凝集し易いからである。凝集防止処理のための方法の例としては、シランカップリング処理、アルミニウム系カップリング処理、チタネート系カップリング処理、界面活性剤処理を挙げることができる。
【００１２】
本願発明の散乱粒子は、上述のナノ粒子の他に、その最大径が１μｍ〜１００μｍのマイクロ粒子を含んでいてもよい。ナノ粒子よりも大きいこのようなマイクロ粒子を透明材料に入れると、導光板から放出される光が特に光源から遠い部分で多くなり、導光板全体で見た場合、輝度の向上が見られた。
【００１３】
マイクロ粒子は、上述のような大きさであれば、それ以外に種類、材質などに関して特に制限はない。ただし、マイクロ粒子は、ナノ粒子と同様に、可視光を吸収する性質が弱いものである方がよい。マイクロ粒子は、例えば、金属の粉末などの不透明なものとすることができるし、また、シリコーンの粉末、アクリルの粉末などの透明なものとすることができる。マイクロ粒子を透明なものとすれば、光の反射のみならず屈折も生じることになると考えられる。
マイクロ粒子は、最大径の異なる複数種類のマイクロ粒子を含んでいてもよい。例えば、前記マイクロ粒子は、その最大径が１μｍ〜１０μｍの第１マイクロ粒子と、その最大径が１０μｍ〜３０μｍの第２マイクロ粒子とを含んでなるものであってもよい。このような大きさの異なる２種類のマイクロ粒子を透明材料に分散させることにより、導光板の輝度を十分なものにでき、また、輝度ムラを減らせるという作用効果を得られる。
例えば、前記第１マイクロ粒子は、その最大径が略３．５μｍであり、前記第２マイクロ粒子は、その最大径が略１２μｍであってもよい。
透明材料中に第１マイクロ粒子と第２マイクロ粒子をどの程度の量加えるかということについての制限は特にない。例えば、前記透明材料中に、前記第１マイクロ粒子が０．１重量％以上１５重量％以下、前記第２マイクロ粒子が０．１重量％以上３０重量％以下含まれていてもよい。また、前記第１マイクロ粒子と、前記第２マイクロ粒子の重量比が、略１：２となるようにすることができる。今のところこのような配合を行うと、導光板の輝度を十分なものにでき、且つ輝度ムラを減らせることが判っている。
【００１４】
前記マイクロ粒子もナノ粒子ほどでないが凝集を起し易く、また、凝集しない方が上述の作用効果を生じ易いと考えられる。そこで、マイクロ粒子にも、ナノ粒子の場合と同様の凝集防止処理を行った方がよいと考えられる。
【００１５】
本願発明の導光板は、例えば、以下のような製造方法によって得られる。
かかる製造方法は、透明材料を板状に形成したものであり、その端面に臨ませた光源からその内部に導入された光をその放出面から放出するようになっている導光板の製造方法である。そして、光を散乱させることのできる散乱粒子でありナノ粒子を含むものをモノマーに分散させ、前記ナノ粒子を含む前記モノマーを板状に成形して重合させることで、散乱粒子が分散された板状のポリマーである導光板を得る。
【００１６】
以上説明した導光板は、導光板の端部に光源を臨ませてなるバックライトに応用でき、また、かかるバックライトを備えてなる液晶表示装置に応用できる。
本願発明における導光板に組み合わせて用いられる光源は、必要に応じて適当に選択することができる。例えば、光源としては、ＬＥＤその他の点状光源を用いることができ、或いは小型の蛍光灯その他の線状光源を用いることができる。また、光源の数は、単数であっても複数であってもよい。導光板が矩形の場合、光源は、一般的に、導光板を放出面に対して垂直に見た場合の辺の少なくとも一つに臨ませることになるが、この場合の光源は２つ以上の辺に跨るような形状のものであっても構わない。
【発明を実施するための最良の形態】
【００１７】
以下、本発明の好ましい実施形態を、図面を参照しながら説明する。
【００１８】
この実施形態による液晶表示装置は、概略で図１に示したような構成とされている。
この液晶表示装置は、液晶パネル１００と、バックライト２００とを組合わせて構成されている。バックライト２００は、液晶パネル１００の背面側、即ちこの液晶表示装置を見る者の目から遠い側に配されている。
この液晶表示装置は、バックライト２００からの光を液晶パネル１００に透過させることにより、所定の画像を使用者が見られるようにするものとされている。
なお、液晶表示装置は、液晶パネル１００及びバックライト２００を収納するケースや、液晶パネル１００の駆動の制御を行うための回路基板などを備えているが、それらは極めて一般的なものなので、説明、図示とも省略する。
【００１９】
液晶パネル１００は、既存のどのような液晶パネルを用いてもよいが、この実施形態では、図１に示したような構造となっている。液晶パネル１００は、その中程に液晶層１１０を備えている。液晶層１１０は、配向膜層１２０によって挟まれている。両配向膜層１２０の外側には、透明電極層１３０が設けられている。また、両透明電極層１３０の外側にはガラス基板１４０が、また、両ガラス基板１４０の外側には偏光板１５０が設けられている。なお、液晶パネル１００の前面側、即ち、この液晶表示装置を見る者の目から近い方の透明電極層１３０と、ガラス基板１４０との間には、カラーフィルタ層１６０が設けられている。
なお、この実施形態では、液晶層１１０、配向膜層１２０、透明電極層１３０、ガラス基板１４０、偏光板１５０、カラーフィルタ層１６０はすべて、同一の形状、より詳細には同一の矩形形状とされている。
上述の液晶層１１０、配向膜層１２０、透明電極層１３０、ガラス基板１４０、偏光板１５０、カラーフィルタ層１６０は、以下のようなものである。
２つの偏光板１５０はともに、それを透過した光を所定の向きの直線偏光に変える機能を有するものである。この実施形態における偏光板１５０のうち、背面側のものは、バックライト２００から放出された光を偏光化する役割を持つ。他方、偏光板１５０のうち前面側のものは、背面側の偏光板１５０を通過して偏光化された後液晶層１１０を通過して必要に応じて偏光面が回転させられた光を通過させ、或いは遮断する役割を持っている。液晶層１１０は必要に応じて駆動され、背面側の偏光板１５０を通過して偏光化された光を、その偏光面をそのまま維持した状態、或いは９０°回転した状態で通過させる。かかる偏光面の回転を行うために行われる液晶層１１０の駆動の制御は、透明電極層１３０間の電位差の変化によって実現される。
カラーフィルタ層１６０は、それを通った光に色をつけるためのカラーフィルタにより形成される層である。カラーフィルタ層１６０は、一般には、Ｒ（赤）、Ｇ（緑）、Ｂ（青）の微細なフィルタがマトリクス状に配されてなり、この実施形態ではそのようにされている。
【００２０】
他方、バックライト２００は、図２のように構成されている。
この実施形態におけるバックライト２００は、導光板２１０及び光源２２０を備えて構成されている。導光板２１０は、透明材料に散乱粒子を分散させて構成されている。導光板２１０の透明材料、散乱粒子の詳細、及び導光板２１０の製法については後述する。
導光板２１０は、その広い面に垂直な方向から見れば、矩形となる形状をしており、薄い板状（直方体形状）に形成されている。なお、この実施形態における放出面、即ち導光板２１０中に光源２２０から導入された光が射出される面は、導光板２１０の図２における上側の面とされている。
【００２１】
導光板２１０の、上述した矩形の一辺に相当する部分の中央に、光源２２０が設けられている。この実施形態における光源２２０は、必ずしもそうである必要はないが、ＬＥＤである。光源２２０は、必要に応じて点灯するように制御される。光源２２０は、上述した矩形の一辺に相当する部分（端面）に対向されており、光源２２０から出た光が導光板２１０の中に導入されるようになっている。
光源２２０は、この実施形態では、点状光源とされているが蛍光灯などの線状光源にしてもよい。なお、この実施形態における光源２２０は１つであるが、光源２２０は矩形の一辺に相当する部分に相当する端面、或いはその他の端面に、複数配することもできる。
また、この実施形態による導光板２１０は、必ずしもそうなっている必要はないが、光源２２０が臨む端面と放出面とを除く面を、導光板２１０の内部から外に出ようとする光を導光板２１０の中に反射する反射体で被覆している。反射体は、例えば、導光板２１０とは別の鏡状の部材を導光板２１０の周りに張付けて構成してもよいし、導光板２１０の必要な部分にアルミなどの金属を蒸着させることによって製造してもよい。
【００２２】
この実施形態による導光板２１０に光源２２０から光が導入されると、その光は導光板２１０の内部を進み、導光板２１０内に含まれる散乱粒子に当たって散乱させられる。散乱させられた光は、直接、或いは反射体で反射した後、導光板２１０の放出面から外部に射出される。このようにして、導光板２１０と光源２２０を含むバックライト２００は、面状の光源として機能する。
【００２３】
次いで、導光板２１０の透明材料、散乱粒子の詳細、及び導光板２１０の製法について説明する。
導光板２１０は、以下のようにして製造する。
まず、散乱粒子を調整する。この実施形態では、以下のナノ粒子、第１マイクロ粒子、第２マイクロ粒子の３種類の散乱粒子を用いる。
【００２４】
ナノ粒子は、例えば、二酸化珪素（ＳｉＯ２）、酸化アルミニウム（Ａｌ２Ｏ３）、酸化チタン（ＩＶ）（ＴｉＯ２）、酸化イットリウム（Ｙ２Ｏ３）、酸化マグネシウム（ＭｇＯ）、酸化亜鉛（ＺｎＯ）、炭素（Ｃ）、シリコン（Ｓｉ）、マグネシウム（Ｍｇ）、カルシウム（Ｃａ）、銀（Ａｇ）、白金（Ｐｔ）、チタン（Ｔｉ）、ニッケル（Ｎｉ）、ルテニウム（Ｒｕ）、ロジウム（Ｒｈ）、ガリウム砒素（ＧａＡｓ）、アルミニウムガリウム砒素（ＡｌＧａＡｓ）、ジルコニア（ＺｒＯ２）、炭化珪素（ＳｉＣ）、窒化珪素（Ｓｉ３Ｎ４）、ゼオライト、ナノダイヤモンド、ナノクリスタル、スクメタイト、マイカ、デンドリマー、スターポリマー、ハイパーブランチドポリマー、マイクロポーラスメチルホスホン酸アルミニウムとすることができるが、この実施形態では、酸化イットリウムをこれに用いる。
ナノ粒子は、最大径が１ｎｍ〜１０００ｎｍ、より好ましくは１ｎｍ〜１００ｎｍのものとするが、この実施形態では、その最大径が略３０ｎｍのものを用いる。
この実施形態では、必ずしもそうする必要はないが、ナノ粒子に対して、凝集防止処理を行う。具体的には、シランカップリング処理、アルミニウム系カップリング処理、チタネート系カップリング処理、界面活性剤処理の一つを行えばよいが、この実施形態ではナノ粒子に対し、シランカップリング処理を行う。
【００２５】
第１マイクロ粒子、第２マイクロ粒子はともに、この実施形態では、シリコーン粒子である。その最大径は、第１マイクロ粒子、第２マイクロ粒子ともに、１μｍ〜１００μｍであるが、この実施形態では、前者の最大径が１μｍ〜１０μｍ、後者の最大径が１０μｍ〜３０μｍとされる。より詳細には、第１マイクロ粒子の最大径が略３．５μｍ、第２マイクロ粒子の最大径が略１２μｍとされている。
この実施形態では、必ずしもそうする必要はないが、第１マイクロ粒子、第２マイクロ粒子に対して、凝集防止処理を行う。具体的には、シランカップリング処理、アルミニウム系カップリング処理、チタネート系カップリング処理、界面活性剤処理の一つを行えばよいが、この実施形態では第１マイクロ粒子、第２マイクロ粒子に対して、シランカップリング処理を行う。
なお、この実施形態では、ナノ粒子、第１マイクロ粒子、及び第２マイクロ粒子に対してまとめてシランカップリング処理を行うこととしている。具体的には、１〜２重量％の酢酸水溶液にアルコールを１０重量％加えて得た水溶液にナノ粒子、第１マイクロ粒子、及び第２マイクロ粒子を加えて得た溶液を超音波攪拌する。次いで、その溶液をマグネチックスターラーにて高速攪拌しながらトリアルコキシシランを時間をかけて滴下する。かかる滴下を行った後、室温で数時間攪拌し、加水分解が終わったところで液性を中性にしてフィルターでろ過して粒子を回収する。
このようにして、シランカップリング処理の行われたナノ粒子、第１マイクロ粒子、及び第２マイクロ粒子を得る。
なお、以上と同様の処理をナノ粒子、第１マイクロ粒子、第２マイクロ粒子に対して個別に行うことも可能である。
【００２６】
次に、上述のようにしてシランカップリング処理を行ったナノ粒子、第１マイクロ粒子、及び第２マイクロ粒子を、透明材料としてのアクリルモノマーに混入する。
この実施形態では、ナノ粒子、第１マイクロ粒子、第２マイクロ粒子の混入量は、それぞれ、０．０３〜０．２重量％の間の適当な量、１．１６重量％、２．３２重量％とする。この実施形態では、第１マイクロ粒子、第２マイクロ粒子の重量比は、１：２になっている。
ナノ粒子、第１マイクロ粒子、第２マイクロ粒子を混入させたアクリルモノマーを板状に成形し、重合させることで、散乱粒子がその内部に分散させられた導光板２１０を得た。
かかる重合は、以下のようにして行う。まず、モノマーのメチルメタルクリレート（ＭＭＡ）に、重合触媒としてベンゾイルパーオキサイド（ＢＰＯ）を０．５重量％加えるとともに、連鎖移動剤にノルマルオクチルメルカプタンを３０００ｐｐｍ加えて混合溶液を得る。次いで、この混合溶液に対して、ナノ粒子、第１マイクロ粒子、第２マイクロ粒子がそれぞれ、０．１０重量％、１．１６重量％、２．３２重量％になるように加える。次いで、これを超音波攪拌してから脱気を行い、その後ウォーターバスに入れて予備重合を７０℃で７０分間行い、ゾル化して粘度が上がったところで型に流し込んで、オーブン内に静置し、７５℃で４０時間置くことで重合反応を行った。
【００２７】
以上のようにして、ナノ粒子の少なくとも一部が独立分散ナノ粒子となっており、散乱粒子がその内部に分散している導光板２１０を得ることができた。
【図面の簡単な説明】
【００２８】
【図１】本発明の実施形態による液晶表示装置の構成を概略で示す斜視図。
【図２】図１に示した液晶表示装置のバックライトの構成を概略で示す斜視図。
【符号の説明】
【００２９】
１００  液晶パネル
２００  バックライト
２１０  導光板
２２０  光源
【図１】
2006108004.tif 000003
【図２】
2006108004.tif 000004